(57)【要約】【課題】  安全で環境への負荷が小さく、各種試薬や活性エネルギー線に対する耐久性、着色力に優れる緑色画素部を有するカラーフィルターを得ること。【解決手段】  透明基板上に赤色、緑色及び青色の各画素部を有するカラーフィルターにおいて、前記緑色画素部が一般式（１）【化１】2005189408.tif 000008（式中、Ｍは２価から４価の金属または２個の水素原子を表す。）で示されるテトラベンゾポルフィリン化合物により着色されているカラーフィルターを提供する。【選択図】  なし【特許請求の範囲】
【請求項１】
透明基板上に赤色、緑色及び青色の各画素部を有するカラーフィルターにおいて、前記緑色画素部が一般式（１）
【化１】
2005189408.tif 000007
（式中、Ｍは２価から４価の金属または２個の水素原子を表す。）で示されるテトラベンゾポルフィリン化合物により着色されていることを特徴とするカラーフィルター。
【請求項２】
一般式（１）において、ＭがＣｕ、Ｃｏ、ＮｉまたはＺｎのいずれかである請求項１記載のカラーフィルター。
【請求項３】
前記緑色画素部が一般式（１）で示される緑色顔料により着色されている請求項１または２記載のカラーフィルター。
【請求項４】
前記緑色画素部を着色するために使用されている顔料成分中の黄色顔料の含有量が１０質量％未満である請求項３に記載のカラーフィルター。
【請求項５】
一般式（１）で示されるテトラベンゾポルフィリン化合物の平均粒子径が、１０〜１００ｎｍである請求項１〜４のいずれかに記載のカラーフィルター。
【発明の詳細な説明】
【技術分野】
【０００１】
本発明はカラーフィルターに関する。
【背景技術】
【０００２】
非常に大きなπ電子系の発色団を有し比較的堅牢性に優れる緑色を発色する物質としては、ポリハロゲン化銅フタロシアニンの様なフタロシアニン化合物や、クロロフィルの様なポルフィリン化合物がある。
【０００３】
フタロシアニン化合物がヘテロ環内に８個の窒素原子を有しているのに対して、ポルフィリン化合物はヘテロ環内には４個の窒素原子しか有さないため、ポルフィリン構造とフタロシアニン構造を除いた部分の化学構造が同一とした場合における性能比較においては、酸・アルカリ、酸化剤等の各種試薬や、紫外線、近赤外線の様な活性エネルギー線からの攻撃に対して、ポルフィリン化合物がより耐久性に優れるという長所を有している。
【０００４】
ポリハロゲン化銅フタロシアニンは、緑色を発する物質として多用されているが、分子内に塩素や臭素等の原子を有するため、最近になって安全性や環境への負荷が懸念されはじめてきた。また、ポリハロゲン化銅フタロシアニンをカラーフィルターの緑色画素部の形成に用いる場合、着色力が低いために、組み合わせて使用される赤色、青色画素部と比べると十分な明るさが得られていない。さらに、ポリハロゲン化銅フタロシアニンは色相が青味であるため黄色顔料を併用してなければならない。この様な欠点をなくすために、青色の銅フタロシアニンと黄色有機顔料とを混合し緑色となして使用する方法も提案されているが、画素部において経時的な色別れ等が起きたり耐光性が不充分だったりして、着色後長期間が経過すると初期の緑色が保持されないという欠点がある。
【０００５】
フタロシアニン化合物にないポルフィリン化合物に固有な特徴を生かした用途として、例えば、ポルフィリン系発色団を有する化合物を含む電着塗料の様な用途が知られている（特許文献１参照）。ここにはポルフィリン化合物の例としてクロロフィル等が記載されている。
【０００６】
また、テトラベンゾポルフィリン系化合物を染料として含むインクと該インクを用いて画素形成したカラーフィルターが知られている（特許文献２参照）。  しかしながら、この様なポルフィリン化合物は、もともとアルカリ可溶性の染料として使用されており、一般的に分子内に水可溶性官能基、有機溶剤親和性の官能基、中和により塩となる官能基等を含む結果、依然、各種試薬や活性エネルギー線に対する耐久性は不充分であった。
【０００７】
【特許文献１】特開昭５３−２１２３１号公報
【特許文献２】特開２００２−２５６１８２号公報
【発明の開示】
【発明が解決しようとする課題】
【０００８】
本発明は、より安全で環境への負荷が小さく、各種試薬や活性エネルギー線に対する耐久性、着色力に優れる緑色画素部を有するカラーフィルターを得ることを目的とする。
【課題を解決するための手段】
【０００９】
本発明者らは、上記した実状に鑑みてより安全で環境への負荷が小さく、かつ耐久性、着色力に優れた緑色画素部を有するカラーフィルターを得るべく鋭意検討した結果、ポルフィリン化合物として、芳香環を有するテトラベンゾポルフィリンが前記した特徴を有していることを見出し、本発明を完成するに至った。
【００１０】
即ち本発明は、透明基板上に赤色、緑色及び青色の各画素部を有するカラーフィルターにおいて、前記緑色画素部が一般式（１）
【００１１】
【化１】
2005189408.tif 000002
（式中、Ｍは２価から４価の金属または２個の水素原子を表す。）で示されるテトラベンゾポルフィリン化合物（以下、化合物（１）と言う。）により着色されていることを特徴とするカラーフィルターを提供する。
【発明の効果】
【００１２】
本発明で使用する化合物（１）は、着色力の強い緑色顔料である。このため、本発明のカラーフィルターは、ポリハロゲン化銅フタロシアニンを用いた緑色画素部を有するカラーフィルターに比べて着色力が高いという格別顕著な効果を奏する。従って、得られるカラーフィルターの膜厚はより小さくなり、より高い透過率を得ることが可能となる。
【００１３】
また、化合物（１）を用いた緑色画素部を有するカラーフィルターは、ポリハロゲン化銅フタロシアニンを用いたカラーフィルターに比べて、色純度が高く、また、発光色度がＮＴＳＣ方式で定めたＲＧＢ色再現位置のＧ（緑）に近いため、調色のための黄色顔料を必要とせず若しくは少量しか必要としない。このため経時的な色別れが起きにくく、耐光性に優れたカラーフィルターを提供できるという格別顕著な効果を奏する。さらに、化合物（１）はその化学構造にハロゲン原子を含まないため、環境への負荷が少なく安全なカラーフィルターを提供できるという格別顕著な効果を奏する。
【００１４】
また、アルカリ可溶化のための置換基を導入し染料化したポルフィリン化合物は、各種試薬や活性エネルギー線に対する耐久性が不十分なものであったが、化合物（１）は顔料化により、各種試薬や活性エネルギー線に対する耐久性を有する。
【発明を実施するための最良の形態】
【００１５】
化合物（１）は公知の化合物であり、式（２）で示される無金属テトラベンゾポルフィリン（一般式（１）において、Ｍが２個の水素原子に対応）
【００１６】
【化２】
2005189408.tif 000003
と、式（３）で示される金属テトラベンゾポルフィリン（一般式（１）において、Ｍが２価から４価の金属に対応）
【００１７】
【化３】
2005189408.tif 000004
（式中、Ｍは２価から４価の金属）とがある。これらの製造方法は例えばＩｎｏｒｇ．Ｃｈｅｍ．，２２４１，３０（１９９１）や、Ｊ．Ｃｈｅｍ．Ｓｏｃ．Ｐｅｒｋｉｎ  Ｔｒａｎｓ．２，１０３（１９９５）等に記載されている。具体的には、例えばフタルイミドを出発物質としてカルボン酸誘導体および酢酸亜鉛とともに３００〜４００℃の高温で加熱することによって亜鉛テトラベンゾポルフィリンを製造することができる。他の金属テトラベンゾポルフィリンは、上記の亜鉛テトラベンゾポルフィリンを強酸中で長時間加熱還流して無金属テトラベンゾポルフィリンを得た後、所望する金属の酢酸塩と反応させることによって製造することができる。
【００１８】
金属テトラベンゾポルフィリンとして使用される具体的な金属原子としては、例えば、
Ｍｇ、Ａｌ、Ｆｅ、Ｃｏ、Ｎｉ、Ｃｕ、Ｚｎ、Ｐｄ等が挙げられるが、２価の金属であるＣｏ、Ｎｉ、Ｃｕ、Ｚｎが好ましい。
【００１９】
上記の方法で製造された化合物（１）は、必要に応じて、アトライター、ボールミル、振動ミル、振動ボールミル等の粉砕機内で乾式摩砕し、ついで、ソルベントソルトミリング法やソルベントボイリング法等の仕上げ処理をすることによって、一次粒子の平均粒子径が１０〜１００ｎｍのテトラベンゾポルフィリン顔料とすることができる。この様に処理されたテトラベンゾポルフィリン顔料は、仕上げ処理前よりは、分散性や着色力に優れ、かつ、より明るい緑色を発色する顔料が得られる。
【００２０】
本発明のカラーフィルターを得るには、カラーフィルターの緑色画素部を形成するために、本発明で使用する化合物（１）を用いたテトラベンゾポルフィリン顔料に、黄味つけのために各種黄色顔料を併用することができる。ここで併用できる黄色顔料としては、例えば、Ｃ．Ｉ．Ｐｉｇｍｅｎｔ  ＹＥＬＬＯＷ  ８３、同１１０、同１３８、同１３９、同１５０、同１８０、同１８５等の黄色有機顔料が挙げられるが、環境への負荷や安全性を考慮に入れると、化学構造中にハロゲン原子を含まないＣ．Ｉ．Ｐｉｇｍｅｎｔ  ＹＥＬＬＯＷ  １３９、同１５０、同１８０、同１８５等と併用することが特に好ましい。この際、本発明のテトラベンゾポルフィリン顔料を用いると、ポリハロゲン化銅フタロシアニン顔料を用いた場合に比べて併用する黄色顔料を少なくすることができる。
カラーフィルターの緑色画素部を着色するために使用されている顔料成分中の調色用黄色顔料の含有量が１０質量％未満であることが好ましく、５質量％未満であることがより好ましく、更には黄色顔料が含まれないことが好ましい。
黄色顔料は、耐光性に問題があるとされており、黄色顔料をできるだけ含まないことが好ましい。
【００２１】
本発明で用いるテトラベンゾポルフィリン顔料は、公知の方法でのカラーフィルターの緑色画素部の形成に用いることが出来る。本発明のカラーフィルターを製造するに当たっては、顔料分散法が好適に採用できる。
【００２２】
この方法で代表例な方法は、フォトリソグラフィー法であり、これは、後述する光硬化性組成物を、カラーフィルター用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
赤色、緑色、青色の各色ごとに、後述する光硬化性組成物を調製して、前記した操作を繰り返すことにより、所定の位置に赤色、緑色、青色の各画素を有するカラーフィルターを製造することができる。本発明で用いる化合物（１）を用いたテトラベンゾポルフィリン顔料を使用して、緑色画素部が形成される。
【００２３】
なお、赤色画素部および青色画素部を形成するための光硬化性組成物を調製するには、公知の赤色顔料と青色顔料を使用することができる。赤色画素部を形成するための顔料としては、例えば、Ｃ．Ｉ．Ｐｉｇｍｅｎｔ  Ｒｅｄ  １７７、同２０９、同２５４等が、青色画素部を形成するための顔料としては、例えばＣ．Ｉ．Ｐｉｇｍｅｎｔ  Ｂｌｕｅ  １５、同６０等が挙げられる。これら赤色画素部と青色画素部の形成には、黄色顔料や紫色顔料を併用することも出来る。その後必要に応じて、未反応の光硬化性化合物を熱硬化させるために、カラーフィルター全体を加熱処理（ポストベーク）することもできる。
【００２４】
後述する光硬化性組成物をガラス等の透明基板上に塗布する方法としては、例えば、スピンコート法、ロールコート法、インクジェット法等が挙げられる。
【００２５】
透明基板に塗布した光硬化性組成物の塗膜の乾燥条件は、各成分の種類、配合割合等によっても異なるが、通常、５０〜１５０℃で、１〜１５分間程度である。この加熱処理を一般に「プリベーク」という。また、光硬化性組成物の光硬化に用いる光としては、２００〜５００ｎｍの波長範囲の紫外線あるいは可視光を使用するのが好ましい。この波長範囲の光を発する各種光源が使用できる。
【００２６】
現像方法としては、例えば、液盛り法、ディッピング法、スプレー法等が挙げられる。光硬化性組成物の露光、現像の後に、必要な色の画素部が形成された透明基板は水洗し乾燥させる。こうして得られたカラーフィルターは、ホットプレート、オーブン等の加熱装置により、１００〜２８０℃で、所定時間加熱処理（ポストベーク）することによって、塗膜中の揮発性成分を除去すると同時に、光硬化性組成物の硬化着色皮膜中に残存する未反応の光硬化性化合物が熱硬化し、カラーフィルターが完成する。
【００２７】
カラーフィルターの画素部を形成するための前記した光硬化性組成物（顔料分散フォトレジストとも呼ばれる）は、本発明で用いるテトラベンゾポルフィリン顔料と、分散剤と、光硬化性化合物と、有機溶剤とを必須成分とし、必要に応じて熱可塑性樹脂を用いて、これらを混合することで調製できる。画素部を形成する着色樹脂皮膜に、カラーフィルターの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを用いるのが好ましい。
【００２８】
前記光硬化性組成物の製造方法としては、本発明で用いるテトラベンゾポルフィリン顔料と、有機溶剤と分散剤とを必須成分として用いこれらを混合し均一となる様に攪拌分散を行って、まずカラーフィルターの画素部を形成するための顔料分散液（着色ペーストと呼ばれることがある）を調製してから、そこに、光硬化性化合物と、必要に応じて熱可塑性樹脂や光重合開始剤等を加えて前記光硬化性組成物とする方法が一般的である。
【００２９】
ここで分散剤としては、例えば、ビックケミー社のディスパービック１３０、ディスパービック１６１、ディスパービック１６２、ディスパービック１６３、ディスパービック１７０、エフカ社のエフカ４６、エフカ４７等が挙げられる。また、レベリング剤、カップリング剤、カチオン系の界面活性剤なども併せて使用可能である。
【００３０】
有機溶剤としては、例えばトルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル等が挙げられる。有機溶剤としては、特にプロピオネート系、アルコール系、エーテル系、ケトン系、窒素化合物系、ラクトン系等の極性溶媒で水可溶のものが適している。水可溶の有機溶剤を用いる場合には、それに水を併用することも出来る。
【００３１】
光硬化性組成物の調製に使用する熱可塑性樹脂としては、例えば、ウレタン系樹脂、アクリル系樹脂、ポリアミド酸系樹脂、ポリイミド系樹脂、スチレンマレイン酸系樹脂、スチレン無水マレイン酸系樹脂等が挙げられる。光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等のような比較的分子量の大きな多官能モノマーが挙げられる。
光重合開始剤としては、例えば、アセトフェノン、ベンゾフェノン、ベンジルジメチルケタノール、ベンゾイルパーオキサイド、２−クロロチオキサントン、１，３−ビス（４'−アジドベンザル）−２−プロパン、１，３−ビス（４'−アジドベンザル）−２−プロパン−２'−スルホン酸、４，４'−ジアジドスチルベン−２，２'−ジスルホン酸等が挙げられる。
【００３２】
前記の各材料を用いて、本発明で用いるテトラベンゾポルフィリン顔料１００質量部当たり、３００〜１０００質量部の有機溶剤と、０〜１００質量部の分散剤とを、均一となる様に攪拌分散して前記顔料分散液を得ることができる。次いでこの顔料分散液に、本発明で用いるテトラベンゾポルフィリン顔料を含む顔料１質量部当たり、熱可塑性樹脂と光硬化性化合物の合計が３〜２０質量部、光硬化性化合物１質量部当たり０．０５〜３質量部の光重合開始剤と、必要に応じてさらに有機溶剤を添加し、均一となる様に攪拌分散してカラーフィルターの緑色画素部を形成するための光硬化性組成物を得ることができる。
【００３３】
現像液としては、公知慣用の有機溶剤やアルカリ水溶液を用いることができる。特に前記光硬化性組成物に、熱可塑性樹脂又は光硬化性化合物が含まれており、これらの少なくとも一方が酸価を有しアルカリ可溶性を呈する場合には、アルカリ水溶液での洗浄が画素部の形成に効果的である。
【００３４】
顔料分散法のうちフォトリソグラフィー法によるカラーフィルターの製造方法について、詳述したが、本発明のカラーフィルターは、その他の、電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法等の方法で画素部を形成して、カラーフィルターを製造してもよい。
【００３５】
なお、テトラベンゾポルフィリン化合物は、カラーフィルター以外にも、例えば、インキ、塗料、プラスチック成形品等の緑色着色剤としても好適に使用することができる。
【実施例】
【００３６】
次に本発明を実施例により更に詳細に説明するが、本発明はこれらの例によって限定されるものではない。以下、断りのない限り、部は質量部を意味する。
【００３７】
[合成例１]
Ｊ．Ｃｈｅｍ．Ｓｏｃ．Ｐｅｒｋｉｎ  Ｔｒａｎｓ．２，１０３（１９９５）に記載されている方法に従って、フタルイミドカリウム１０部、酢酸亜鉛５．９部および酢酸ナトリウム３５．４部から亜鉛テトラベンゾポルフィリンを製造した。この亜鉛テトラベンゾポルフィリン１部、粉砕した塩化ナトリウム７部、ジエチレングリコール１部、キシレン０．０９部を双腕型ニーダーに仕込み、１００℃で６時間混練した。混練後、混練物を８０℃の水１００部に取り出し、１時間攪拌後、濾取、湯洗、乾燥、粉砕して、平均粒子径が約３０ｎｍの亜鉛テトラベンゾポルフィリン顔料（一般式（１）において、ＭがＺｎに対応。）を得た。
【００３８】
[合成例２]
亜鉛テトラベンゾポルフィリンを酢酸／塩酸混合溶液（４：１  ｖ／ｖ）に加え、２時間加熱還流した。沈殿を濾過することで無金属テトラベンゾポルフィリンを得た。合成例１と同様の条件で磨砕を行い、平均粒子径が約３０ｎｍの無金属テトラベンゾポルフィリン顔料（一般式（１）において、Ｍが２個の水素原子に対応。）を得た。
【００３９】
[合成例３]
無金属テトラベンゾポルフィリンを酢酸銅とともにジメチルホルムアミドの中に加え、１．５時間加熱還流した。冷却後、沈殿を濾過することで銅テトラベンゾポルフィリンを得た。合成例１と同様にして平均粒子径が約４０ｎｍの銅テトラベンゾポルフィリン顔料（一般式（１）において、ＭがＣｕに対応。）を得た。
【００４０】
[実施例１〜３、比較例１]
前記の合成例１〜３で得られた各テトラベンゾポリフィリン顔料、および市販のポリハロゲン化銅フタロシアニン顔料（大日本インキ化学工業株式会社製  Ｆａｓｔｏｇｅｎ  Ｇｒｅｅｎ  ２ＹＫ−ＣＦ；Ｃ．Ｉ．Ｐｉｇｍｅｎｔ  Ｇｒｅｅｎ  ３６）を緑色顔料として用い、フォトリソグラフィーにより各々カラーフィルターの緑色画素部を製造した。
【００４１】
カラーフィルター緑色画素部の製造方法としては、各顔料１７部、Ｎ，Ｎ−ジメチルホルムアミド（有機溶剤）２．５部、ディスパービック１６１（ビックケミー社製分散剤）１７．０部、ユーカーエステルＥＥＰ（ユニオン・カーバイド社製有機溶剤）６３．５部に０．５ｍｍφセプルビーズを加え、ペイントコンディショナー（東洋精機株式会社製）で１時間分散し、顔料分散液（着色ペースト）を得た。この顔料分散液７５．００部とアロニックスＭ７１００（東亜合成化学工業株式会社製ポリエステルアクリレート。光硬化性化合物に相当する。）５．５０部、ＫＡＹＡＲＡＤ  ＤＰＨＡ（日本化薬株式会社製ジペンタエリスレートヘキサアクリレート。光硬化性化合物に相当する。）５．００部、ＫＡＹＡＣＵＲＥ  ＢＰ−１００（日本化薬株式会社製ベンゾフェノン。光重合開始剤に相当する。）１．００部及びユーカーエステルＥＥＰ  １３．５部を分散攪拌機で攪拌し、カラーフィルター緑色画素部を形成するための光硬化性組成物を得た。この組成物は１ｍｍ厚ガラスに乾燥膜厚１μｍとなるように塗布した。
【００４２】
次いでフォトマスクを介して紫外線によるパターン露光を行った後、未露光部分を有機溶剤（イソプロパノール）で洗浄することによりカラーフィルター用緑色画素部とした。
このようにして製造されたカラーフィルター用緑色画像部について着色力の評価を分光光度計における吸光度の値を用いて行ったところ、実施例１〜３のカラーフィルター用緑色画像部の方がポリハロゲン化銅フタロシアニンのものに比べて着色力が高かった。表１に実施例１〜３及び比較例１で使用した緑顔料と着色力評価をまとめた。
【００４３】
【表１】
2005189408.tif 000005
【００４４】
[実施例４、比較例２]
上記比較例のポリハロゲン化銅フタロシアニン顔料を含む光硬化性組成物を１ｍｍ厚ガラスに乾燥膜厚３μｍとなるように塗布した。以下の工程は、上記比較例と同様にしてカラーフィルター用緑色画素部とした。これと、前述の銅テトラベンゾポルフィリン顔料を含む緑色画素部について以下の評価を行った。結果を表２に示す。
【００４５】
＜色純度試験＞
分光光度計を用いてCIE発色系におけるｘ、ｙ値を測定した。
【００４６】
＜半値幅試験＞
分光光度計を用いて、波長５００〜６００ｎｍにある透過率ピークにおける半値幅の測定を行った。半値幅が小さいほど色純度が高いと評価した。
【００４７】
【表２】
2005189408.tif 000006
【００４８】
表１に示した評価結果から、カラーフィルター中のテトラベンゾポルフィリンを用いた緑色画像部は、ポリハロゲン化銅フタロシアニンを緑色画像部に使用したカラーフィルターに比べて、緑色画像部の発光色度がＮＴＳＣ方式で定めたＲＧＢ色の緑（Ｇ）の再現位置に近いため、調色のための黄色顔料が少量で済む。また、最大透過波長における半値幅が小さいため、色純度が高いということができる。
【００４９】
比較例２の顔料が実施例４の顔料に対して同一色になるように、ポリハロゲン化銅フタロシアニン１４部に調色用黄色顔料としてＣ．Ｉ．Ｐｉｇｍｅｎｔ  Ｙｅｌｌｏｗ  １５０  ３部（顔料成分中の黄色顔料の含有量は、１７．６質量％）を加える他は同様にしてカラーフィルター用緑色画素部を得た。これと実施例４の緑色画素部を東洋精機製のアトラスウェザオメーターを用いてキセノン光を９６時間照射したところ、実施例４の緑色画像部は目視では退色が観測されなかった。一方、比較例２の顔料に調色を行ったポリハロゲン化銅フタロシアニンでは、退色が見られた。
【００５０】
[実施例５]
合成例１で得られたテトラベンゾポルフィリン顔料に代えて、それと同様の一次粒子の平均粒子径としたＣ．Ｉ．Ｐｉｇｍｅｎｔ  Ｒｅｄ  ２５４（ジケトピロロピロール系赤色有機顔料）及びＣ．Ｉ．Ｐｉｇｍｅｎｔ  Ｂｌｕｅ  １５：６（ε型銅フタロシアニン系青色有機顔料）を用いた以外は、緑色画素部と同様にして、赤色と青色各々の光硬化性組成物を調製した。赤色画素部と青色画素部を合成例１の顔料を含む緑色画素部とともに各々形成させ、ＲＧＢの各画素部が設けられたカラーフィルターを得た。